СПОСОБ ПОЛУЧЕНИЯ АЛЮМОСИЛИКАТНОГО КОАГУЛЯНТА

Способ получения алюмосиликатного коагулянта, включающий обработку алюмосиликатного сырья водным раствором серной кислоты, отличающийся тем, что в качестве алюмосиликатного сырья используют шлам нефелинового концентрата, в качестве кислоты - отработанную аккумуляторную серную кислоту, а также дополнительно используют твердую едкую щелочь, динасовую пыль и отработанный раствор травления алюминия при следующем соотношении компонентов, мас.%:
шлам нефелинового концентрата
33-38
отработанная аккумуляторная серная кислота
46-48
твердая едкая щелочь
5-6
динасовая пыль
6-7
отработанный раствор травления алюминия
5-6,
при этом вначале шлам нефелинового концентрата с динасовой пылью обрабатывают отработанной аккумуляторной кислотой при температуре 90-100°С, и после образования жидкого стекла и сульфата алюминия температуру в реакторе повышают до 140-150°С, и выдерживают в течение 4-5 часов, получая сульфат алюминия и алюмосиликатный клей-связку, а после этого суспензию на фильтр-прессе разделяют на осадок в виде оксида кремния и фильтрат, содержащий сульфат алюминия и алюмосиликатный клей-связку, который в промежуточной емкости охлаждают до температуры 28-30°С, при этом в фильтрате образуется кристаллогидрат сульфата алюминия, после чего смесь подают в двухвалковый смеситель, а выделенный осадок во втором реакторе обрабатывают расчетным количеством отработанного раствора травления сплавов алюминия и твердой едкой щелочью при температуре 90-100°С и после получения жидкого стекла в реакторе повышают температуру до 140-150°С, поддерживая ее в течение 4-5 часов, получая алюмосиликатный клей-связку, который далее подают в двухвалковый смеситель, в котором его смешивают с поданным ранее сульфатом алюминия и алюмосиликатным клеем-связкой, образуя после перемешивания коагулянт, содержащий кристаллогидрат сульфата алюминия, алюмосиликатный клей-связку и воду.